(57)【特許請求の範囲】
【請求項１】
積層フィルムからなる包装袋において、積層フィルムの（ａ）内面フィルムが、メタロセン触媒を用いて製造されたエチレン・ブテン−１共重合体の最内面層、エチレン・ブテン−１共重合体の中間層、及びエチレン・ヘキセン−１共重合体の接合層の積層構造体からなりかつ内面フィルムが下記式（１）
Ｔ＜０．０９６９×Ｅ＋０．４  ・・・（１）
式中、Ｔは内面フィルムの引き裂き強度（ｋｇｆ）であり、Ｅは内面フィルムの弾性強度（ｋｇｆ／ｃｍ）、即ち該フィルムの弾性率（ｋｇｆ／ｃｍ２）とフィルムの厚み（ｃｍ）との積であるを満足するポリエチレン系樹脂フィルム層と、
（ｂ）紫外線遮断性層と、
（ｃ）ガスバリア性薄膜層と、
（ｄ）外面フィルム層と
を積層した少なくとも４層構造からなる包装袋。
【請求項２】
紫外線遮断性層（ｂ）が、遮光性インキ層であることを特徴とする請求項１に記載の包装袋。
【請求項３】
ガスバリア性薄膜層（ｃ）が（１）金属または金属酸化物または無機酸化物を蒸着したもの、（２）有機、無機コーティング、（３）その両方からなる薄膜層であることを特徴とする請求項１または２に記載の包装袋。
【請求項４】
ガスバリア性薄膜層（ｃ）が（１）金属または金属酸化物または無機酸化物を蒸着したもの、（２）有機、無機コーティング、（３）その両方からなる薄膜層であることを特徴とする請求項１〜３のいずれか１項に記載の包装袋。
【発明の詳細な説明】
【０００１】
【発明の属する技術分野】
本発明は、包装袋に関するもので、より詳細には引き裂きによる開封性と剛性との組合せに優れ、更にはガスバリア性、紫外線遮断性にも優れた包装袋に関する。
【０００２】
【従来の技術】
従来から、油性食品、食用油、化粧品、液体洗剤、液体漂白剤、柔軟仕上げ剤、シャンプー、リンス、飲料等を収納したスタンディングパウチなどの包装袋には、二軸延伸プラスチックフィルムやアルミニウム箔等の基材にオレフィン系樹脂の内面フィルムを積層したものが知られている。
【０００３】
しかしながら、このような自立性包装体においても、店頭での陳列時に前後または左右に腰折れとなったものが多数見受けられ自立保形性に満足できるものではなかった。
【０００４】
この自立保形性を改良したものに、包装袋のサイドシール部に三角形に突出した幅広シール部を設けたもの（特開平５−３３０５６１）、包装袋のサイドシール部にくびれ部を形成したもの（特開平７−２３２７４３）等が提案されている。
【０００５】
また、特に、酸素や紫外線に敏感な内容物を収納する包装袋の場合には、包装袋の層中にアルミニウム箔を積層させた包装袋が広く知られている。
【０００６】
さらに、特開平６−１８２９２４では、基材、酸化珪素、顔料含有樹脂層及びシーラント層が順次積層された遮光性包装材料が開示されている。
【０００７】
【発明が解決しようとする課題】
しかしながら、スタンディングパウチなどの包装袋には、店頭での陳列の際の自立保形性、ガスバリア性、遮光性、さらには昨今の消費者ニーズから開封の際、容易に引き裂き開封できること等いくつかの重要な性能が要求されている。このような多くの問題を解決したのが本発明である。
【０００８】
【課題を解決するための手段】
本発明は、
「１．積層フィルムからなる包装袋において、積層フィルムの（ａ）内面フィルムが、メタロセン触媒を用いて製造されたエチレン・ブテン−１共重合体の最内面層、エチレン・ブテン−１共重合体の中間層、及びエチレン・ヘキセン−１共重合体の接合層の積層構造体からなりかつ内面フィルムが下記式（１）
Ｔ＜０．０９６９×Ｅ＋０．４  ・・・（１）
式中、Ｔは内面フィルムの引き裂き強度（ｋｇｆ）であり、Ｅは内面フィルムの弾性強度（ｋｇｆ／ｃｍ）、即ち該フィルムの弾性率（ｋｇｆ／ｃｍ２）とフィルムの厚み（ｃｍ）との積であるを満足するポリエチレン系樹脂フィルム層と、
（ｂ）紫外線遮断性層と、
（ｃ）ガスバリア性薄膜層と、
（ｄ）外面フィルム層と
を積層した少なくとも４層構造からなる包装袋。
２．紫外線遮断性層（ｂ）が、遮光性インキ層であることを特徴とする上記１に記載の包装袋。
３．ガスバリア性薄膜層（ｃ）が（１）金属または金属酸化物または無機酸化物を蒸着したもの、（２）有機、無機コーティング、（３）その両方からなる薄膜層であることを特徴とする上記１または２に記載の包装袋。
４．ガスバリア性薄膜層（ｃ）が（１）金属または金属酸化物または無機酸化物を蒸着したもの、（２）有機、無機コーティング、（３）その両方からなる薄膜層であることを特徴とする上記１〜３のいずれかに記載の包装袋。」に関する。
【０００９】
【発明の実施の形態】
本発明の包装袋を構成する積層フィルムについて、以下図面に基づいて詳細に説明する。
【００１０】
図１は、本発明の包装袋を構成する積層フィルムの１例を示す模式断面図である。図１において、符号１は積層フィルム、符号２は内面フィルム、符号３は紫外線遮断性層、符号４はガスバリア性薄膜層、符号５は外面フィルム層、符号６は内面フィルムの最内面層、符号７は内面フィルムの中間層、符号８は内面フィルムの接合層を表す。
【００１１】
図２は、本発明の包装袋を構成する積層フィルムの他の例を示す模式断面図である。この例ではプラスチックフィルム９を内面フィルム２と紫外線遮断性層３の間に介在させた構成としたほかは、図１の積層フィルムと同様な構成を有する。
【００１２】
図３は本発明の包装袋を構成する積層フィルムの他の例を示す模式断面図である。この例ではプラスチックフィルム９を紫外線遮断性層３とガスバリア性薄膜層4の間に介在させた構成としたほかは、図１の積層フィルムと同様な構成を有する
【００１３】
図４は、本発明の包装袋の１例を示す図である。
【００１４】
図５は、内面フィルムについて弾性強度（ｋｇｆ／ｃｍ）と引き裂き強度（ｋｇｆ）との関係を示すグラフである。
【００１５】
図６は、本発明の包装袋の紫外線透過曲線を示す。
【００１６】
具体的に説明すると、胴部の最内層を形成する内面フィルムは、ポリエチレン系樹脂フィルムからなるが、この内面フィルムが下記式（１）
Ｔ＜０．０９６９×Ｅ＋０．４        ・・・（１）
式中、Ｔは内面フィルムの引き裂き強度（ｋｇｆ）であり、Ｅは内面フィルムの弾性強度（ｋｇｆ／ｃｍ）、即ち該フィルムの弾性率（ｋｇｆ／ｃｍ２）とフィルムの厚み（ｃｍ）との積である。
を満足するポリエチレン系樹脂フィルムであることが特徴であり、この特徴により、積層フィルムの引き裂き強度を低い範囲に維持しながら、積層フィルムの剛性を向上させることが可能となる。
【００１７】
これらのプロットから、ポリエチレン系樹脂フィルムの弾性強度（ｋｇｆ／ｃｍ）と引き裂き強度（ｋｇｆ）とは直線関係にあって、弾性強度（ｋｇｆ／ｃｍ）が大きくなるほど引き裂き強度（ｋｇｆ）も大きくなることが図５から分かる。
【００１８】
また、弾性強度（ｋｇｆ／ｃｍ）は、既に述べたとおり、フィルムの弾性率（ｋｇｆ／ｃｍ２）とフィルムの厚み（ｃｍ）との積であるから、結局のところフィルムの厚みが大きくなると、直線的にフィルムの引き裂き強度も大きくなることを示している。
【００１９】
本発明の包装袋は積層フィルムからなり、その内面フィルムとしてポリエチレン系樹脂フィルムを用いるが、前記式（１）で規定される強度特性を有するものであれば、単層フィルムでも多層フィルムでもよく、その化学的組成等は特に制限を受けない。
【００２０】
一般的に、ポリエチレン系樹脂単独では、前記式（１）の強度特性を有するものを入手することは容易でないので、２種以上のポリエチレン系樹脂の組合せ或いは更に改質用オレフィン系樹脂との組合せを用いるのが適当である。
【００２１】
この場合、内面フィルムの厚みは、一般に２０乃至２００μｍ、特に５０乃至１５０μｍの範囲にあるのが望ましく、この厚みが上記範囲を下回るとヒートシール作業性が低下したり、最終包装袋の腰が低下する傾向があり、一方、厚みが上記範囲を上回ると引き裂き性が低下する傾向があるので好ましくない。
【００２２】
本発明の包装袋では、図１及び図２に示すように、線状低密度ポリエチレンの内面フィルム２として、この線状低密度ポリエチレン内面フィルム２を、メタロセン系触媒を用いて製造されたエチレン・ブテン−１共重合体の最内面層６、エチレン・ブテン−１共重合体の中間層７、及びエチレン・ヘキセン−１共重合体の接合層８の積層構造体とすることが好ましい。
【００２３】
内面フィルム２として、異なるα・オレフィンを共重合した線状低密度ポリエチレン及び異なる密度を有する線状低密度ポリエチレンを積層したものを用いることにより、優れたシール性、引き裂き開封性、耐環境応力亀裂性及びスタンディングパウチ等に優れた自立保形性の組合せを達成することができる。
【００２４】
本発明の包装袋の内面フィルム２においては、最内層面（ヒートシール層）６として、メタロセン系触媒を用いて製造されたエチレン・ブテン−１共重合体を用いるのは、この特定の線状低密度ポリエチレンは、ヒートシール性が良好であるばかりでなく、引き裂き開封性も良好であるという特徴を有しており、最内面層に特に適していることによる。
【００２５】
また、他の層とラミネートされる接合層８として、エチレン・ヘキセン−１共重合体を用いるのは、他の層とのラミネート強度に優れているとともに、柔軟性にも優れていることによる。
【００２６】
即ち、他の層と線状低密度ポリエチレン系内層フィルム２との間に十分なラミネート強度が得られない場合、引き裂きによる開封時に、基材の引き裂き方向と内面フィルムの引き裂き方向との間にずれが発生する傾向があり、これにより引き裂きの軽快さが失われる場合がある。
【００２７】
これに対し、両フィルムのラミネート強度が高い場合には、引き裂き開始点が一致して一点に固定されるようになり、フィルムの引き裂きが容易に行われるようになる。
【００２８】
更に、前記最内面層６と前記接合層８との間にエチレン・ブテン−１共重合体を中間層７として介在させるのは、この中間層７がスタンディングパウチ等に要求される自立保形性を与え、しかも引き裂き開封性にも優れていることによる。
【００２９】
内面フィルム２の最内面層６の樹脂は、密度が０．８６０乃至０．９２５ｇ／ｃｃの範囲にあることが、ヒートシール性と引き裂き開封性の点で好ましく、この密度が上記範囲外のものでは、ヒートシール性や引き裂き開封性が悪くなる傾向がある。
【００３０】
中間層７に用いられる樹脂は、最内面層樹脂の密度よりも大きい密度、特に最内面層６の樹脂の密度よりも０．０２ｇ／ｃｃ以上大きい密度を有することが好ましい。
【００３１】
中間層７の樹脂は、密度が０．９１乃至０．９５ｇ／ｃｃの範囲にあることが、スタンディングパウチ等に要求される自立保形性と引き裂き開封性の点で好ましく、この密度が上記範囲を下回ると自立保形性が低下し、上記範囲を上回ると引き裂き開封性が低下する傾向がある。
【００３２】
さらに、引き裂き開封性を向上させるためには、中間層７にエチレン・ブテン−１共重合体に対し、０．１乃至８０重量％、好ましくは５乃至５０重量％の割合で高密度ポリエチレンまたは低密度ポリエチレンをブレンドしてもよい。高密度ポリエチレンまたは低密度ポリエチレンの割合が０．１重量％よりも少ないと実質的にさらなる引き裂き開封性の向上は認められず、８０重量％よりも多くなると落下強度が低下する。
【００３３】
接合層８の樹脂は、中間層７の樹脂の密度よりも小さい密度、特に中間層７の樹脂の密度よりも０．０１ｇ／ｃｃ以上小さい密度を有し、且つ最内面層６の樹脂の密度よりも大きい密度を有することが好ましい。
【００３４】
一般に、接合層８の樹脂は、密度が０．９０乃至０．９３５ｇ／ｃｃの範囲にあることが、ラミネート強度や柔軟性、更には成形性の点で好ましく、この密度が上記範囲を下回るとラミネート強度が低下し、上記範囲を上回ると柔軟性が低下する傾向がある。
【００３５】
積層構造体からなる内面フィルム２における各層の厚み比は、最内面層６が１０〜４５％、特に１５〜４０％、中間層７が１０〜８０％、特に２０〜７０％及び接合層８が１０〜４５％、特に１５〜４０％の範囲内にあることが好ましい。
【００３６】
最内面層６の厚み比が上記範囲を下回るとヒートシール性が低下する傾向があり、また、中間層７が上記範囲を下回ると内面フィルムの腰（剛性）が低下する傾向があり、更に接合層８が上記範囲を下回ると内面フィルムのラミネート強度が低下する。
【００３７】
内面フィルム２の各層の厚み比が上記範囲にある場合には、最も優れた引き裂き開封性と、各特性のバランスとが得られる。
【００３８】
共押出による積層構造体からなる内面フィルム２の製造は、各樹脂層の種類に対応する押出機を用い、多層多重ダイ中で各樹脂の溶融物を重ね合わせ、これをダイオリフィスから押し出すことにより行われる。
【００３９】
本発明の包装袋では、単層フィルムでも良い。単層フィルムは前記したように２種以上のポリエチレン系樹脂の組み合わせ或いは更に改質用オレフィン系樹脂との組み合わせを用いるのが適当である。
【００４０】
これら内面フィルム材を、Ｔダイ法、インフレーション製膜法などで予めフィルムに製膜して、基材とのラミネートに用いることもできるし、また、溶融ウェブの形で基材に押出コートすることもできる。
【００４１】
胴部の次の層には、紫外線遮断性層３を形成する。特に好ましい紫外線遮断性層３として遮光性インキ層が挙げられる。この遮光性インキ層に使用される好ましいインキ組成物としては、例えば粒径が２００μｍ以下の微粒子状の酸化第二鉄系顔料を含むものや微粒子状の酸化チタン系顔料と酸化第二鉄系顔料を含むもの等が挙げられる。
【００４２】
この遮光性インキ層は、通常の印刷法ないし塗布法によって、その層厚が０．１〜５０μｍ、好ましくは１〜２０μｍになるように、外面フィルム５上に形成されたガスバリア性薄膜層４上に印刷または塗布することによって形成する。遮光性インキ層の層厚が薄い場合には、十分な遮光性が得られず、また、層厚が厚すぎる場合には透明性が低下する。
【００４３】
また、別の紫外線遮断性層３としてポリエチレンナフタレートフィルムまたは、ナフタレンジカルボン酸を含む共重合ポリエステルフィルムが挙げられる。これらのフィルムは、外面フィルム５上に形成されたガスバリア性薄膜層上４上にドライラミネート法によりラミネートすることができる。
【００４４】
さらに、胴部の次の層には、ガスバリア性薄膜層４が形成される。このガスバリア性薄膜層４は、外面フィルム５上に形成された酸化アルミニウムや酸化珪素等の無機酸化物の蒸着層や有機物或いはその両方からなる塗布膜が挙げられる。
【００４５】
さらに、次の層に外面フィルム５が形成される。使用するプラスチックフィルムとしては特に制限はないが、機械的な強度を有するフィルムを使用することが望ましく例えばポリエチレンテレフタレート、ポリブチレンテレフタレート、ポリエチレンナフタレート、エチレンテレフタレート／イソフタレート共重合体等のポリエステルフィルム、ナイロン６、ナイロン６，６、ナイロン１１、ナイロン１２、ナイロン６／ナイロン６，６共重合体等のポリアミドフィルムが挙げられる。これらのフィルムは、一軸又は二軸延伸したフィルムとして用いられる。
【００４６】
上記延伸フィルムのうち、二軸延伸ポリエチレンテレフタレートフィルムは、機械的強度、耐クラック性、耐熱性に優れた材料であるため、レトルト殺菌を有する内容物を収納する包装袋の外面フィルムとして特に適している。しかし、耐衝撃性、耐ピンホール性に劣るため、二軸延伸ポリエチレンテレフタレートフィルムを外面フィルムとする場合、通常は、内面フィルムの他に、この点を補うことのできる例えばナイロンフィルム等のプラスチックフィルムとラミネートした積層フィルムを使用して包装袋とする。
【００４７】
一方、延伸ナイロンフィルムは、ガスバリア性、芳香成分に対するバリア性に優れているが、湿度成分に敏感で吸湿によるバリア性が低下するため、レトルト殺菌を必要としない内容物を収納する包装袋の外面フィルムとして適している。
【００４８】
また、本発明の包装袋を形成する積層フィルムは、内面フィルム２と紫外線遮断性層３との間或いは、紫外線遮断性層３とガスバリア性薄膜層４との間に衝撃強度や突き刺し強度に優れたプラスチックフィルム９を介在させた層構成とすることもできる。このプラスチックフィルム９をさらに１層介在させる理由は、内面フィルム２と外面フィルム５だけでは実用上不足する強度、例えば、積層フィルムとしての衝撃強度や突き刺し強度等の不足分を補うためである。このプラスチックフィルムとしては、ナイロン６、ナイロン６，６、ナイロン１１、ナイロン１２、ナイロン６／ナイロン６，６共重合体等のポリアミドフィルムが挙げられる。これらフィルムは２軸延伸法、逐次延伸法、インフレーション法いずれの延伸法で製膜されていてもかまわない。
【００４９】
本発明の包装袋は、種々の形態の包装袋として用いることができ、その製袋は、それ自体公知の製袋法で行うことができ、三方或いは四方シールの通常のパウチ類、ガゼット付きパウチ類、スタンディングパウチ類、ピロー包装袋などが挙げられるが、この例に限定されない。
【００５０】
【実施例】
以下、本発明について実施例を挙げて更に詳細に説明するが、以下の具体例は本発明を限定するものではない。
（実施例１）
内面フィルム２として、最内面層６が密度０．９１０ｇ／ｃｃのエチレン・ブテン−１共重合体、中間層７が密度０．９３５ｇ／ｃｃのエチレン・ブテン−１共重合体、接合層８が密度０．９２０ｇ／ｃｃのエチレン・ヘキセン−１共重合体を共押出しして厚み７０μｍの三層共押出しポリエチレン系樹脂フィルムを作成した。このとき、各層の厚み比は、２５％：５０％：２５％であった。これとは別に、外面フィルム５となる二軸延伸ナイロンフィルム上に無機酸化物の薄膜層４を形成したフィルム（尾池工業株式会社製商品名「ＭＯＳフィルムＮＯ」）の薄膜層４上にさらに微粒子状の酸化チタン及び酸化第二鉄を分散させたグラビアインキ（東洋インキ製造株式会社製「Ｎｅｗ  ＬｐスーパーＶ白」）を印刷して、厚さ１０μｍの紫外線遮断性層３を形成したフィルムを作成した。このフィルムの紫外線遮断性層３面と前記内面フィルム２の接合層８面をドライラミネート法によりラミネートして積層フィルム１を作成した。この積層フィルム１を使用して常法により周縁部１１をヒートシールし、図４に示すスタンディングパウチ１０を作成した。パウチの下方には底部を構成するマチ部材がヒートシール部１２により取り付けられている。
【００５１】
（実施例２）
内面フィルム２として、厚みを１２０μｍとした以外は実施例１と同様な三層共押出しポリエチレン系フィルムを作成した。これとは別に、外面フィルム５となる二軸延伸ポリエチレンテレフタレートフィルム上に無機酸化物と金属酸化物からなる薄膜層４を形成したフィルム（凸版印刷株式会社製商品名「ＧＬ−ＡＥ」）の薄膜層４上にさらに微粒子状の酸化チタン及び酸化第二鉄を分散させたグラビアインキ（東洋インキ製造株式会社製「Ｎｅｗ  ＬｐスーパーＶ白」を印刷し、厚さ１０μｍの紫外線遮断性層３を形成した。このフィルムの紫外線遮断性層３と内面フィルム２の接合層８面とをドライラミネート法により積層フィルム１を作成した。
【００５２】
（実施例３）
紫外線遮断層３と内面フィルム２との間に２軸延伸ナイロンフィルムをドライラミネート法によりラミネートした以外は実施例２と同様な積層フィルムを作成した。
【００５３】
（実施例４）
無機酸化物と金属酸化物からなる薄膜層４と紫外線遮断層３との間に、２軸延伸ナイロンフィルムをドライラミネート法によりラミネートした以外は実施例２と同様な積層フィルムを作成した。
【００５４】
（実施例５）
内面フィルムを密度０．９１５ｇ／ｃｃのエチレン・ブテン１共重合体からなる線状低密度ポリエチレンと密度０．９２１ｇ／ｃｃの低密度ポリエチレンを７０：３０にブレンドした厚さ１５０μｍの単層フィルムとした以外は実施例１と同様の積層フィルムを作成した。
【００５５】
（比較例１）
紫外線遮断性層３を形成しない他は、実施例１と同様な積層フィルムを使用してスタンディングパウチを作成した。
【００５６】
（比較例２）
ガスバリア性薄膜層４を形成しない他は、実施例１と同様な積層フィルムを使用してスタンディングパウチを作成した。
【００５７】
【表１】
0004688009.tif 000002
【００５８】
［比較試験］
（１） 弾性強度
テンシロン万能試験機を用いて、引張速度３００ｍｍ／ｍｉｎで得られる弾性率に試験片の総厚みを乗じて得る。
（２） 引裂き強度
テスター産業製引裂き試験機を用いて、引裂き速度３０００ｍｍ／ｍｉｎで測定した。
（３） 酸素透過度
ＭＯＤＥＲＮ  ＣＯＮＴＲＯＬＳ社製ＯＸ−ＴＲＡＮ２／２０を用い２２℃−６０％ＲＨにて測定。
（４） 紫外線透過度
上記実施例１及び比較例１で得られたスタンディングパウチを用いパウチの分光透過率を日本分光社製Ｖ−５７０分光光度計を使用して測定した。
【００５９】
測定結果を図６に示す。図６において曲線Ａは実施例１，曲線Ｂは比較例１を示す。紫外線遮断性層を全く有さない比較例１のプラスチックフィルムは紫外領域及び可視領域の光をかなり透過する（曲線Ｂ）。これに対し紫外線遮断性層を設けた、本発明の実施例１のパウチでは紫外領域のみならず可視領域の光をも大幅に遮断し、優れた遮光性を有することが判る。
【００６０】
【発明の効果】
本発明によれば、積層フィルムからなる包装袋の引き裂き強度を小さい値に維持しながら、積層フィルムの剛性を高めることが可能となり、包装袋の引き裂きによる開封性を向上させながら、包装袋に要求される剛性（腰）を高めることが可能となる。
また、一定の剛性を得るのに必要なフィルムの厚みを低減できるので、包装袋の製造に必要なコストを低減できるとともに省資源及び廃棄物削減が可能にる。
さらに、ガスバリア層及び紫外線遮断性層を設けた構成としているため、内容物の酸化劣化及び紫外線劣化を防止することができる。
【図面の簡単な説明】
【図１】  本発明の包装袋を形成する積層フィルムの１例を示す模式断面図である。
【図２】本発明の包装袋を形成する積層フィルムの他の例を示す模式断面図である。
【図３】本発明の包装袋を形成する積層フィルムの他の例を示す模式断面図である。
【図４】本発明の包装袋の１例を示す図である。
【図５】内面フィルムについての弾性強度（ｋｇｆ／ｃｍ）と引き裂き強度（ｋｇｆ）との関係を示すグラフである。
【図６】  本発明の包装袋の紫外線透過曲線を示す。
【符号の説明】
１    積層フィルム
２    内面フィルム
３    紫外線遮断性層
４    ガスバリア性薄膜層
５    外面フィルム
６    最内面層
７    中間層
８    接合層
９    プラスチックフィルム
１０    包装袋
１１    周縁部
１２    ヒートシール部
【図１】
0004688009.tif 000003
【図２】
0004688009.tif 000004
【図３】
0004688009.tif 000005
【図４】
0004688009.tif 000006
【図５】
0004688009.tif 000007
【図６】
0004688009.tif 000008